特に繊維製面状組織からなる支持体層と粘着剤を被覆した被覆層とを含む熱接着芯地であって、前記粘着剤は蒸気の作用下でその粘着性を喪失するものであることを特徴とする熱接着芯地。前記粘着剤は、100°C~180°C、好ましくは100°C~160°C、特に好ましくは105°C~120°Cの蒸気温度での蒸気の作用下で、かつ、蒸気作用時間5s~40s、好ましくは10s~20sにて、その粘着性を喪失するものであることを特徴とする請求項1に記載の熱接着芯地。前記粘着剤はポリマーとして、改質コポリアミド、改質ポリビニルアルコールを含むか、あるいはコポリエステルまたはポリビニルピロリドンおよびコポリマーを含むか、それともその両方を含むことを特徴とする請求項1または2に記載の熱接着芯地。前記粘着剤はポリオール/ポリグリコールを添加剤として含むことを特徴とする請求項3に記載の熱接着芯地。前記粘着剤は、温度10°C~40°Cで水溶性となると共に、高温蒸気中で溶融ないし剥離可能なポリマーからなることを特徴とする請求項1~4のいずれか1項に記載の熱接着芯地。前記粘着剤は、そのMVRMeltVolumeRange160°Cが10~80、好ましくは30~50であるポリマーからなることを特徴とする請求項1~5のいずれか1項に記載の熱接着芯地。前記支持体層は、木綿、ビスコース、ポリエステル、ポリアミド、ウールまたは、剛性を有する動物の体毛たとえばヤギの毛、ラクダの毛、馬の毛あるいはそれらの両方をから製造されること特徴とする請求項1~6のいずれか1項に記載の熱接着芯地。前記支持体層の単位面積重量は好ましくは70~280g/m2、特に好ましくは90g/m2~180g/m2であることを特徴とする請求項1~7のいずれか1項に記載の熱接着芯地。前記繊維製面状組織は織物であることを特徴とする請求項8に記載の熱接着芯地。経糸にはポリエステル糸、特に好ましくはテキスチャード加工ポリエステル糸が使用され、緯糸には太いポリエステル繊維糸が使用されるか、またはこのポリエステル繊維糸とウールまたはビスコースとの混紡糸が使用されるか、あるいはそれら両方が使用されることを特徴とする請求項9に記載の熱接着芯地。前記太いポリエステル繊維糸は番手が3dtex~20dtex、好ましくは5dtex~12dtexで、ステープル長が50mm~150mmであることを特徴とする請求項10に記載の熱接着芯地。さらに、番手が4dtex超、ステープル長が50mm超の多成分繊維が使用されることを特徴とする請求項10または11に記載の熱接着芯地。請求項1~9のいずれか1項記載の熱接着芯地のプラック芯地としての使用。請求項1~10のいずれか1項記載の熱接着芯地のプラック型形成片としての使用。請求項1~11のいずれか1項記載の熱接着芯地の位置合わせ補助としての使用。本発明の目的は、ゆるく封入されたプラック芯地の手触りならびに型形成に関する利点を、工業的衣料品製造のコスト的利点と結びつけると同時に、既製ジャケットの製造を容易化することを可能にする熱接着芯地を提供することである。上記課題は請求項1に記載のすべての特徴を有する熱接着芯地によって解決される。好ましい使用形態は請求項13~15に記載した通りである。従属請求項は本発明の好ましい実施態様を記載している。本発明により、特に繊維製面状組織からなる支持体層と粘着剤からなる被覆層とを含む熱接着芯地において、粘着剤は蒸気の作用下でその粘着性を喪失するものである。好ましくは、粘着剤は、100°C~180°C、好ましくは100°C~160°C、特に好ましくは105°C~120°Cの蒸気温度での蒸気の作用下で、かつ、蒸気作用時間5s~40s、好ましくは10s~20sにて、その粘着性を喪失するものである。本発明の利点は、適切な、軽量で弾力性ある繊維製面状組織が支持体層とくにプラック芯地の支持体層として、非永続的な被覆層と組み合わされる点にある。このようにして得られたものは、次に、工業的に通常の方法で、上地と貼り合せることができる。個々の品はこの形で容易かつ効率的に工業的に製造することができる。蒸気処理工程中に粘着剤を被覆した被覆層は上地から剥離するので、芯地ないしプラックは自由に可動するようになる。こうして、伝統的な形で製造されたチュニックまたはブレザーと同等な、所望のソフトな手触りと型形成が実現されることになる。本発明による支持体材料とくにプラック支持体材料としては、今日受け入れられているあらゆる種類の繊維および、芯地ないしプラック芯地として今日形成されているあらゆる芯地ならびにそれらの組み合わせを使用することができる。それらは通常、木綿、ビスコース、ポリエステル、ポリアミド、ウールおよび剛性/弾力性を有する動物の体毛たとえばヤギの毛、ラクダの毛、馬の毛であるが、ただし、これらに限定されるわけではない。ただし、好ましくはポリエステル繊維またはポリエステル繊維とウールまたはビスコースとの混紡物が使用される。ただし、剛性を有する動物の体毛は上地を刺し貫くことがあるので、あまり好ましくない。支持体層は織物として形成されているのが好ましい。経糸にはポリエステル糸が好ましく、テキスチャード加工ポリエステル糸が特に好ましい。とりわけ、テキスチャード加工ポリエステル糸の使用により、糸の有する弾性によって、たとえば弾性および非弾性上地への順応性を有するプラックが得られる。緯糸には、好ましくは、太いポリエステル繊維の糸またはそれとウールもしくはビスコースとの混紡糸が使用される。これらの糸は、番手が3~20dtex、好ましくは5~12dtexで、ステープル長50~150mmの太いポリエステル繊維を含んでいる。高い反発回復能と同時に低重量を実現するために、さらに、番手が4dtex超、ステープル長が50mm超の多成分繊維が使用されてもよい。経糸と緯糸の繊維番手を相違させることにより、支持体層の特性を変化させることができる。支持体層の重量は70g/m2~280g/m2、特に好ましくは90g/m2~180g/m2であって、これにより、今日流行している軽い上地に非常によく順応するのが好都合である。この支持体材料には、本発明により、粘着剤が被着される。粘着剤ないし粘着剤の浸透に起因する手触りの硬化は、支持体材料が好ましい重量範囲内で形成されていれば、芯地ないしプラックの低重量によって相殺される。粘着剤ポリマーとしては、融点が60°C~160°C、好ましくは80°C~110°Cであって、衣料のアイロンがけに際し、溶融後に、芯地たとえばプラックと上地との結合を生み出し、蒸気処理時に、好ましくはたとえばプラックの支持体層に蒸気が侵入すると結合が切り離されて、その後、芯地ないしプラックは衣料の内部にゆるく封入されるようになる物質が適している。水溶性刺繍接着芯地用の水溶性接着性粘着剤被覆は、ドイツ特許第10032769号明細書に開示されている。さらに、たとえばワイシャツ分野では、不織布芯地に一時的に繊維層を固定するために使用される接着性を有する水溶性粘着剤被覆処理が行われる。この場合、芯地または不織布芯地はあらかじめ、加工中に、接着プレスで上地と貼り合わされ、その後、補強片および非補強片と組み合わされ、縫い付けられ、必要に応じて型形成用アイロンによって型形成される。続いて行われる洗浄工程後に、接着剤被覆は洗い流され、これによって、組み合わされた層、したがって、衣料品はより柔軟で、よりソフトになる。しかしながら、この処理には、チュニックまたはブレザーには不適なあるいは手間ならびにコストを要する洗浄が必要である。それゆえ、上述した使用のため、アイロンがけ時に溶融して上地に浸透し、上地と結合する粘着ポリマーが選択される。蒸気処理時に、芯地ないしプラックと上地との結合は剥離し、水蒸気相において粘着剤は好ましくは芯地ないしプラックに浸透する。芯地ないしプラックに引き続き残留する粘着剤は芯地ないしプラックの補助的な型形成に寄与する。粘着剤被覆のために、プラックを例として、以下の被着方法がテストされた。ただし、結果はプラックに制限されることなく、任意のいずれの芯地にも当てはめることができる:-散布被覆-ホットメルト被着-水溶性溶融粘着不織布の貼り合わせ-溶融粘着紡糸不織布の直接製紡-ペーストドット被覆-パウダードット被覆-ダブルドット被覆ないし複数の方法の組み合わせ-インクジェット方式使用される被着方法およびプリント技法に応じて、粘着剤は全面にわたって、または局部的に限定されたパターンの形でもプリント可能である。したがって、このようにして被覆されたプラックないし芯地はさまざまな使用目的に使用可能である。-本発明による粘着剤が全面にわたって被覆されている、または広域的なスクリーンプリントでプラック芯地に被着されている場合には、こうして得られるブラック芯地で今日のフロント接着芯地に代えることができる。これによって、合理的かつ工業的な衣料品製造が可能になる。さまざまなアイロンがけ処理の後、芯地は蒸気処理に際して剥離し、結果、芯地ないしプラックがゆるく封入された衣料品が得られる。-本発明による粘着剤がプラック芯地にパターン状に被着されている場合には、フロント接着に代えることも、これにより得られた芯地を既製プラック型形成片プレフォーマット製造の容易化のために使用することもできる。この場合、本発明による被覆は手間とコストを要する縫製および位置合わせ工程の代わりをすることができる。-同じく、本発明による芯地は、処理の過程で蒸気による剥離が所望されるあらゆる種類の型形成片の製造において、位置合わせ補助として使用することもできる。接着上地または繊維層一般への接着は衣料品工業において通例の接着プレスで行うことができるが、蒸気アイロンを用いても、蒸気プレスまたは型形成プレスでも行うことができる。散布被覆、ホットメルト被着またはダブルドット被覆ないしペースト被覆に適した粘着剤/ポリマーは、改質コポリアミド、改質ポリビニルアルコールおよび/またはコポリエステルからなる。その際、前述したポリマーは、水溶性ないし水蒸気溶解性を有するように改質されている。特に好ましいのは、改質がコポリアミドおよび/またはコポリエステルのエトキシ化あるいはポリビニルアルコールの鹸化度が95超であることを基本とするポリマーである。特に好ましいのは、粘着剤が10~40°Cの水温で溶解すると共に、高温蒸気中で容易に溶融剥離するポリマーである。こうしたポリマーないしコンパウンドのMVR160°Cは、10~80、好ましくは30~50である。特に、ペーストドット被覆用ないし、ダブルドット被覆のアンダードットとして、ポリビニルピロリドンおよびコポリマーからなる水性ポリマー分散液/溶液も適している。ポリオール/ポリグリコールの添加によってポリマーの溶融範囲を変化、低下させ、あるいはメルトフローを使用目的に順応させることができる。繊維製支持体材料を用いることにより、接着性に優れ、加工後に容易に除去することのできる被覆が可能であった。プリントペーストは、好ましくは、軟化剤として0重量~20重量の割合のポリエチレングリコールPEG、好ましくは2重量~10重量の割合のPEG400および、0重量~10重量の割合のプリント助剤分散剤、増粘剤を有するポリビニルピロリドンからなる。以下の表は、軟化添加剤ここではポリエチレングリコール400を例として示すに応じたポリビニルピロリドンベースのプリントペーストの溶融特性の変化を表している:PEG400の量が増加すると共に溶融範囲は低下し、MFI値は上昇することが認められる。プラックに被着された粘着剤量は好ましくは2g/m2~15g/m2、特に好ましくは3g/m2~8g/m2であり、好ましくはドット状にプリントされている。スクリーン状のドットパターンは好ましくは1cm2当たり180個以下のドットを有する。ただしこの数値は限定的なものではない。ポリマーないし、芯地ないしプラックの繊維種/構造は、ポリマーがそれに対して高い親和性を有し、基本的に上地に浸透しないように選択されている。溶融/溶解した粘着剤のポリマーは好ましくは、冷えた後、強い内的凝集力を有するため、粘着剤は収縮してパールネックレスに類似した構造を取る。これにより、膜形成性ポリマー構造による過度の硬化は生じない。以下、実施例を用いて、本発明を詳細に説明する:実施例1:回転スクリーン印刷により、上記の表に挙げたコンパウンド2~6で被覆された支持体層BW織物ベースG615が、記載した接着条件化で、さまざまな支持体に接着された。続いて、剥離力が求められた。これは、以下に挙げた一連の実施例と同様、DIN543310に準拠し、記載した接着条件にて行われた。剥離力測定時に達成された値は以下の表に挙げられている。これから、達成された剥離力は高いものではないが、加工にとってはまったく十分なものであることが認められる:実施例2:プラック用支持体材料:経糸:木綿/ModalNe//緯糸:ウール/ビスコース、による織物。組成全体:16CO20WO/48CV16MD単位面積重量:155g/m2この支持体材料には、回転スクリーン印刷機により、実施例1のコンパウンド3と同様の粘着剤が4g/m2の被覆層にてプリントされ、続いて、乾燥された。プリント型紙はCP72スクリーンであった。乾燥温度は135°C~155°Cであった。プリントされた接着プラックの総単位面積重量は159g/m2であった。この材料は、121°C/12sec/1.0barポットキャスターDX1000にて、ウール織物に接着された。接着後の剥離力は5.2N/5cmであった。この結合体はオープンカバー式蒸気プレスで2×10秒間蒸気処理に付された。接着プラックは上地から剥離したため、剥離力は測定不能であった。本発明による芯地の使用は従来の永続的フロント接着に代替する。支持体材料として伝統的なプラック基材を使用することにより、完成品に、高い弾力性を有する心地よい手触りが達成される。実施例3:プラック用支持体材料:経糸:テキスチャード加工ポリエステル//緯糸:ポリエステル、による織物。組成全体:100PES;単位面積重量:115g/m2この支持体材料には、溶融範囲が105°C~110°C、MFI160°Cが62、粒度分布が0μ超~500μの改質PVAからなるポリビニルアルコールPVA粘着剤が6g/m2にて散布被覆された。乾燥機での焼結は165°Cにて行われた。被覆された支持体層の総単位面積重量は121g/m2であった。この材料は、121°C/12sec/1.5barポットキャスターDX1000にて、ウール/PES混紡織物に接着された。接着後の剥離力は3.72N/5cmであった。この結合体はオープンカバー式蒸気プレスで2×10秒間蒸気処理に付された。接着プラックは上地から剥離したため、蒸気処理後の剥離力は測定不能であった。本発明による熱接着芯地の使用は従来の永続的なフロント接着に代替することができる。ポリエステルの使用によって、完成品は洗濯可能である。テキスチャード加工ポリエステル経糸は上地の寸法変化に適応することができる。実施例4:プラック用支持体材料:経糸:テキスチャード加工ポリエステル//緯糸:ポリエステル/ウール、による織物。組成全体:70PES/30ウール;単位面積重量:115g/m2この支持体材料には、パウダードット機により、溶融範囲が90°C~100°C、MVR160°Cが40、粒度0μm超~200μmの熱可塑性ポリビニルアルコールPVA/ポリ酢酸ビニルPVAcコポリマーがCP110スクリーンで5g/m2にて被覆された。焼結はIRチャネルで行われた。製品は出口でさらに平坦化された。総単位面積重量は121g/m2であった。この材料は、121°C/12sec/0.5barポットキャスターDX1000にて、軽量サッカー上地に接着された。接着後の剥離力は3.72N/5cmであった。この結合体はオープンカバー式蒸気プレスで2×10秒間蒸気処理に付された。接着プラックは上地から剥離したため、蒸気処理後の剥離力は測定不能であった。本発明による熱接着性ブラック/芯地の使用は、軽量サッカー上地における従来の永続的フロント接着に代替する。ポリエステルの使用によって、完成品は洗濯可能である。テキスチャード加工ポリエステル経糸は上地の寸法変化に適応することができる。実施例5:プラック用支持体層:経糸:木綿/ModalNe//緯糸:ウール/ビスコース、による織物。組成全体:16CO20WO/48CV16MD;単位面積重量:155g/m2このプラック支持体層には、改良式工業用インクジェットプリント装置により、チュニックの形態に応じたパーシャル被覆にて、実施例1のコンパウンド2による希釈混合物固体含有量5が被着された。被着量は、パーシャル被覆のために、1.2g/m2にすぎなかった。被覆された支持体層の総単位面積重量は155~158g/m2であった。この材料は、121°C/12sec/0.5barポットキャスターDX1000にて、プラック支持体材料と同じ組成の裁断ブラックに接着された。接着後の剥離力は被覆された箇所で2N/5cm~2.9N/5cmであった。この結合体はオープンカバー式蒸気プレスで2×10秒間の蒸気処理後に剥離する。本発明による熱接着芯地は、たとえば、既製プラック片の製造において位置合わせ補助として使用可能であるプレフォーマット。